СПОСОБ ПРОИЗВОДСТВА ЛИСТОВ ИЗ НИЗКОЛЕГИРОВАННОЙ ТРУБНОЙ СТАЛИ КЛАССА ПРОЧНОСТИ К60

3
Способ производства листов из низколегированной трубной стали класса прочности К60 толщиной 25÷27 мм, включающий нагрев слябовой заготовки до температуры выше Ас, черновую прокатку в раскат промежуточной толщины, подстуживание, чистовую прокатку с регламентированными обжатиями и температурами конца прокатки, а также последующее ускоренное охлаждение листа, отличающийся тем, что в заготовке из стали со следующим соотношением элементов, мас.%:
Углерод
0,05-0,07
Марганец
1,45-1,55
Кремний
0,30-0,40
Сера
не более 0,002
Фосфор
не более 0,012
Никель
0,17-0,27
Хром
не более 0,08
Медь
0,15-0,25
Алюминий
0,025-0,045
Ниобий
0,050-0,60
Ванадий
не более 0,012
Титан
0,015-0,025
Молибден
0,15-0,25
Железо
остальное
температуру черновой стадии горячей прокатки устанавливают в диапазоне 1110÷970°С, температуру начала чистовой прокатки принимают равной 830±20°С, а температуру конца чистовой прокатки устанавливают равной 820±15°С, при этом температуру конца ускоренного охлаждения листа принимают 615±15°С, причем скорость ускоренного охлаждения поверхности листа устанавливают в диапазоне 16÷20°C /с.